(57)【要約】      （修正有）【課題】変色が生じず、かつ顕著に長い殺生物作用を達成することができる架橋可能なコンパウンドで、シーリング等に有用な配合物を提供する。【解決手段】カプセル化された殺生物剤を含有する有機ケイ素化合物を基礎とする架橋可能なコンパウンド。有機ケイ素化合物としては、少なくとも２個の縮合可能な基を有する化合物であり、ポリシロキサン等が使用される。上記の他に架橋剤や塩基性窒素を含有する化合物が配合された架橋可能なコンパウンド。【選択図】なし【特許請求の範囲】
【請求項１】
カプセル化された殺生物剤を含有することを特徴とする、有機ケイ素化合物を基礎とする架橋可能なコンパウンド。
【請求項２】
縮合反応により架橋可能なコンパウンドであることを特徴とする、請求項１記載の架橋可能なコンパウンド。
【請求項３】
（Ａ）少なくとも２個の縮合可能な基を有する有機ケイ素化合物、
（Ｂ）カプセル化された殺生物剤、
場合により
（Ｃ）架橋剤、及び
場合により
（Ｄ）塩基性窒素を有する化合物
の使用下で製造可能であるコンパウンドであることを特徴とする、請求項１又は２記載の架橋可能なコンパウンド。
【請求項４】
有機ケイ素化合物（Ａ）が、式
Ｒａ（ＯＲ1）bＹcＳｉＯ(4-a-b-c)/2  （Ｉ）
［式中、Ｒは、同じか又は異なっていてよく、かつ酸素原子で中断されていてよい置換又は非置換の炭化水素基であり、
Ｒ1は、同じか又は異なっていてよく、かつ水素原子であるか又は酸素原子で中断されていてよい１価の置換又は非置換の炭化水素基であり、
Ｙは、同じか又は異なっていてよく、かつハロゲン原子、擬ハロゲン基、Ｓｉ−Ｎ−結合アミン基、アミド基、オキシム基及びアミノキシ基であり、
ａは、０、１、２又は３であり、
ｂは、０、１、２又は３であり、かつ
ｃは、０、１、２又は３であり、
但し、ａ＋ｂ＋ｃの合計は、４未満であり、かつ１分子当たり少なくとも２個の縮合可能な基（ＯＲ1）が存在する］の単位を含有する有機ケイ素化合物（Ａ）であることを特徴とする、請求項１から３までの何れか１項に記載の架橋可能なコンパウンド。
【請求項５】
成分（Ｂ）が乾燥粉末であることを特徴とする、請求項１から４までの何れか１項に記載の架橋可能なコンパウンド。
【請求項６】
成分（Ｂ）の殺生物剤が、２−ｎ−オクチル−４−イソチアゾリン−３−オン（ＯＩＴ）及び４，５−ジクロロ−２−ｎ−オクチル−４−イソチアゾリン−３−オン（ＤＣＯＩＴ）であることを特徴とする、請求項１から５までの何れか１項に記載の架橋可能なコンパウンド。
【請求項７】
成分（Ｂ）を、有機ケイ素化合物（Ａ）１００質量部に対して０．０１〜３質量部の量で含有することを特徴とする、請求項１から６までの何れか１項に記載の架橋可能なコンパウンド。
【請求項８】
成分（Ｄ）を、塩基性窒素の含有量が有機ケイ素化合物（Ａ）１００質量部に対して０．０１〜５質量部になるような量で使用することを特徴とする、請求項１から７までの何れか１項に記載の架橋可能なコンパウンド。
【請求項９】
請求項１から８までの何れか１項に記載の架橋可能なコンパウンドの架橋により製造された成形体。
【発明の詳細な説明】
【技術分野】
【０００１】
本発明は、カプセル化された殺生物剤を含有する有機ケイ素化合物を基礎とする架橋可能なコンパウンド、その製造方法並びにその使用に関する。
【背景技術】
【０００２】
水の排除下で貯蔵可能な、水の進入の際に室温でエラストマーへと加硫される１成分シーリング剤は公知である。この製品は、大量に、例えば建設産業において使用される。特に、高い大気湿度を有する環境において、例えば浴室、台所、更に例えば熱帯地域においても、シーリング剤の表面に容易に生物、例えばカビ又は藻類が繁茂する。これを防ぐために、シーリング剤にこの繁茂を防ぐ殺カビ剤が添加される。
【０００３】
他方、多くの殺生物剤を純粋な形で使用することは問題点を有する。それというのも、これは他の含有物質、アミノ定着剤との相互作用をもたらすことがあり、このことは変色、加硫妨害及び例えば殺カビ作用の減少をもたらすことがあるからである。
【０００４】
使用される殺生物剤は、その周囲に作用をすることができるために、表面上を拡散することができなければならない。このことは、作用物質の極めて迅速な洗浄と結びつき、ひいては殺生物作用の極めて迅速な損失と結びつく。高濃度の遊離作用物質によりこれを妨げることを研究する場合、このことは一般的に生態学的問題並びに製品の値上がりをもたらす。
【０００５】
更に、ＵＶ安定剤のみを有する所定の殺生物剤を使用することができる。しかしながら、遊離作用物質とＵＶ安定剤との調製物中での混合物は、貯蔵の間のＵＶ光による作用物質の分解を効率的に防止しない。
【発明の開示】
【発明が解決しようとする課題】
【０００６】
変色が生じず、かつ顕著に長い殺生物作用を達成することができるシーリング配合物を提供することである。
【課題を解決するための手段】
【０００７】
上述の問題の解決のために、変色が生じず、かつ顕著に長い殺生物作用を達成することができるように、カプセル化された殺生物剤をシーリング配合物中に使用することができることが提案される。
【０００８】
従って本発明の対象は、カプセル化された殺生物剤を含有することを特徴とする、有機ケイ素化合物を基礎とする架橋可能なコンパウンドである。
【０００９】
架橋可能なコンパウンドとは、好ましくは、縮合反応により架橋可能なコンパウンドである。
【００１０】
本発明の枠内において、「縮合反応」の語は、場合により先行する加水分解工程をも包含されたい。
【００１１】
本発明の範囲において、「縮合可能な基」の語は、場合により先行する加水分解工程を包含する基と解されたい。
【００１２】
特に好ましくは、本発明にかかるコンパウンドは、
（Ａ）少なくとも２個の縮合可能な基を有する有機ケイ素化合物、
（Ｂ）カプセル化された殺生物剤、
場合により
（Ｃ）架橋剤、及び
場合により
（Ｄ）塩基性窒素を含有する化合物
の使用下で製造可能なコンパウンドである。
【００１３】
架橋反応に関与する使用される有機ケイ素化合物が有する縮合可能な基は、任意の基、例えばヒドロキシ基、オキシマト基、アセトキシ基及びオルガニルオキシ基、特にアルコキシ基、例えばエトキシ基、アルコキシエトキシ基及びメトキシ基であってよい。
【００１４】
本発明により使用される有機ケイ素化合物（Ａ）は、これまでにも縮合反応により架橋可能なコンパウンド中に使用されている、少なくとも２個の縮合可能な基を有する全ての有機ケイ素化合物であってよい。この場合、化合物は、純粋なシロキサン、すなわち≡Ｓｉ−Ｏ−Ｓｉ≡構造であっても、シルカルバン（Ｓｉｌｃａｒｂａｎｅ）、すなわち≡Ｓｉ−Ｒ′′−Ｓｉ≡構造で示され、その式中、Ｒ′′は、２価であり、置換又は非置換の、又はヘテロ原子で中断されていてよい炭化水素基、又は任意の有機ケイ素基を有するコポリマーである構造であってもよい。
【００１５】
好ましくは、本発明により使用される有機ケイ素化合物（Ａ）は、式
Ｒa（ＯＲ1）bＹcＳｉＯ(4-a-b-c)/2  （Ｉ）
［式中、Ｒは、同じか又は異なっていてよく、かつ酸素原子で中断されていてよい置換又は非置換の炭化水素基であり、
Ｒ1は、同じか又は異なっていてよく、かつ水素原子、又は酸素原子で中断されていてよい置換又は非置換の１価の炭化水素基であり、
Ｙは、同じか又は異なっていてよく、かつハロゲン原子、擬ハロゲン基、Ｓｉ−Ｎ結合アミン基、アミド基、オキシム基及びアミノキシ基であり、
ａは、０、１、２又は３であり、好ましくは１又は２であり、
ｂは、０、１、２又は３であり、好ましくは０、１又は２であり、特に好ましくは０であり、かつ
ｃは、０、１、２又は３であり、好ましくは０又は１であり、特に好ましくは０であり、
但し、ａ＋ｂ＋ｃの合計が４未満であり、かつ１分子当たり少なくとも２個の縮合可能な基（ＯＲ1）が存在する］の単位を含有する有機ケイ素化合物である。
【００１６】
好ましくは、ａ＋ｂ＋ｃの合計は、３未満である。
【００１７】
好ましくは、基Ｒは、１〜１８個の炭素原子を有する１価の炭化水素基であり、これは、ハロゲン原子、アミノ基、エーテル基、エステル基、エポキシ基、メルカプト基、シアノ基又は（ポリ）−グリコール基により置換されていてよく、その際、この最後の基は、オキシエチレン単位及び／又はオキシプロピレン単位から構成されており、特に好ましくは、１〜１２個の炭素原子を有する炭化水素基であり、特に、メチル基である。しかし、基Ｒは、例えば２個のシリル基に相互に結合している２価の基であってもよい。
【００１８】
基Ｒの例は、アルキル基、例えばメチル基、エチル基、ｎ−プロピル基、イソプロピル基、１−ｎ−ブチル基、２−ｎ−ブチル基、イソブチル基、ｔ−ブチル基、ｎ−ペンチル基、イソペンチル基、ネオペンチル基、ｔ−ペンチル基；ヘキシル基、例えばｎ−ヘキシル基；ヘプチル基、例えばｎ−ヘプチル基；オクチル基、例えばｎ−オクチル基及びイソオクチル基、例えば２，２，４−トリメチルペンチル基；ノニル基、例えばｎ−ノニル基；デシル基、例えばｎ−デシル基；ドデシル基、例えばｎ−ドデシル基；オクタデシル基；例えばｎ−オクタデシル基、シクロアルキル基、例えばシクロペンチル基、シクロヘキシル基、シクロヘプチル基及びメチルシクロヘキシル基；アルケニル基、例えばビニル基、１−プロペニル基及び２−プロペニル基；アリール基、例えばフェニル基、ナフチル基、アントリル基及びフェナントリル基；アルカリール基、例えばｏ−、ｍ−、ｐ−トリル基；キシリル基及びエチルフェニル基；及びアラルキル基、例えばベンジル基、α−及びβ−フェニルエチル基である。
【００１９】
置換された基Ｒの例は、メトキシエチル基、エトキシエチル基及びエトキシエトキシエチル基である。
【００２０】
２価の基Ｒの例は、ポリイソブチレンジイル基及びプロパンジイル末端ポリプロピレングリコール基である。
【００２１】
基Ｒ1の例は、Ｒについて挙げた１価の基である。
【００２２】
好ましくは、基Ｒ1は水素原子、又は１〜１２個の炭素原子を有するアルキル基であり、特に好ましくは水素原子、メチル基又はエチル基であり、特に水素原子である。
【００２３】
基Ｙの例は、ジメチルアミノ基、シクロヘキシルアミノ基及びメチレンエチルケトキシモ基である。
【００２４】
特に好ましくは、本発明により使用される有機ケイ素化合物（Ａ）は、式
（ＯＲ1）3-fＲfＳｉ−（ＳｉＲ2−Ｏ）e−ＳｉＲf（ＯＲ1）3-f  （ＩＩ）
［式中、Ｒ及びＲ1は、上述の意味を有し、
ｅは、３０〜３０００であり、かつ
ｆは、１又は２である］の有機ケイ素化合物（Ａ）である。
【００２５】
好ましくは、Ｒ1が水素原子の意味を有する場合には、ｆは２であり、かつＲ1が水素原子とは異なる意味を有する場合には、ｆは１である。
【００２６】
有機ケイ素化合物（Ａ）の例は、
（ＭｅＯ）2ＭｅＳｉＯ［ＳｉＭｅ2Ｏ］200-2000ＳｉＭｅ（ＯＭｅ）2、
（ＨＯ）Ｍｅ2ＳｉＯ［ＳｉＭｅ2Ｏ］200-2000ＳｉＭｅ（ＯＨ）、
（ＥｔＯ）2ＭｅＳｉＯ［ＳｉＭｅ2Ｏ］200-2000ＳｉＭｅ（ＯＥｔ）2、
（ＨＯ）ＭｅＶｉＳｉＯ［ＳｉＭｅ2Ｏ］200-2000ＳｉＭｅＶｉ（ＯＨ）、
（ＭｅＯ）2ＶｉＳｉＯ［ＳｉＭｅ2Ｏ］200-2000ＳｉＶｉ（ＯＭｅ）2、及び
（ＥｔＯ）2ＶｉＳｉＯ［ＳｉＭｅ2Ｏ］200-2000ＳｉＶｉ（ＯＥｔ）2であり、その式中、Ｍｅはメチル基であり、Ｅｔはエチル基であり、Ｖｉはビニル基である。
【００２７】
本発明により使用される有機ケイ素化合物（Ａ）は、２５℃でそれぞれ、好ましくは１００〜１０6ｍＰａ・ｓ、特に好ましくは１０3〜３５００００ｍＰａ・ｓの粘度を有する。
【００２８】
有機ケイ素化合物（Ａ）は、市販の製品であるか又は、ケイ素化学において慣用の方法により製造することができる。
【００２９】
殺生物剤は、本発明の範囲内では、殺菌剤、殺カビ剤及び殺藻剤と解されるべきである。
【００３０】
本発明により使用される成分（Ｂ）の殺生物剤は、好ましくは、メチルベンズイミダゾール−２−イルカルバメート（カルベンダジム）、１０，１０′−オキシ−ビスフェノキサルシン、２−（４−チアゾリル）−ベンズイミダゾール、Ｎ−（フルオロジクロロメチルチオ）フタルイミド、ジヨードメチル−ｐ−トリルスルホン、これは場合によりＵＶ安定剤、例えば２，６−ジ−ｔ−ブチル−ｐ−クレゾールとの組合せで、３−ヨード−２−プロピニルブチルカルバメート（ＩＰＢＣ）、これは場合によりＵＶ安定剤、例えば２，６−ジ−ｔ−ブチル−ｐ−クレゾールとの組合せで、亜鉛−２−ピリジンチオール−１−オキシド、トリアゾリル化合物、例えばα−［２−（４−クロロフェニル）エチル］−α−（１，１−ジメチルエチル）−１Ｈ−１，２，４−トリアゾール−１−エタノール（テブコナゾール）、３−ベンゾ（ｂ）チエン−２−イル−５，６−ジヒドロ−１，４，２−オキサチアジン−４−オキシド及びベンゾチオフェン−２−シクロヘキシルカルボキサミド−Ｓ，Ｓ−ジオキシド、並びにイソチアゾリノン、例えば４，５−ジクロロ−２−ｎ−オクチル−４−イソチアゾリン−３−オン（ＤＣＯＩＴ）、２−ｎ−オクチル−４−イソチアゾリン−３−オン（ＯＩＴ）及びｎ−ブチル−１，２−ベンズイソチアゾリン−３−オン（ＢＢＩＴ）である。
【００３１】
本発明により使用される成分（Ｂ）の殺生物剤は、特に好ましくは、２−（４−チアゾリル）−ベンズイミダゾール、Ｎ−（フルオロジクロロメチルチオ）フタルイミド、ジヨードメチル−ｐ−トリルスルホン、これは場合によりＵＶ安定剤、例えば２，６−ジ−ｔ−ブチル−ｐ−クレゾールとの組合せで、３−ヨード−２−プロピニルブチルカルバメート（ＩＰＢＣ）、これは場合によりＵＶ安定剤、例えば２，６−ジ−ｔ−ブチル−ｐ−クレゾールとの組合せで、亜鉛−２−ピリジンチオール−１−オキシド及びベンゾチオフェン−２−シクロヘキシルカルボキサミド−Ｓ，Ｓ−ジオキシド並びにイソチアゾリノン、例えば４，５−ジクロロ−２−ｎ−オクチル−４−イソチアゾリン−３−オン（ＤＣＯＩＴ）、２−ｎ−オクチル−４−イソチアゾリン−３−オン（ＯＩＴ）及びｎ−ブチル−１，２−ベンズイソチアゾリン−３−オン（ＢＢＩＴ）であり、特に２−ｎ−オクチル−４−イソチアゾリン−３−オン（ＯＩＴ）及び４，５−ジクロロ−２−ｎ−オクチル−４−イソチアゾリン−３−オン（ＤＣＯＩＴ）である。
【００３２】
成分（Ｂ）を含有する殺生物作用物質は市販の製品であるか、もしくは有機化学分野で一般に行われる方法により製造することができる。
【００３３】
本発明により使用される成分（Ｂ）は、好ましくは、室温で周囲大気の圧力で固体であり、かつ好ましくは２０μｍ未満、特に好ましくは０．１〜２０μｍ、特に０．２〜１０μｍの平均粒径を有する微細な物質である。殺生物剤は、担体材料との極性相互作用を有してよく、その際、この担体材料からの拡散が可能でなければならない。殺生物剤の構造は、担体材料の解放によっては好ましくは変化しない。
【００３４】
本発明により使用される成分（Ｂ）は、目下のところ、任意かつ慣用の公知の方法により製造することができる。カプセル化材料としては、慣用の従来技術に相当するポリマー及び多孔性材料を使用することができる。カプセル化材料及びカプセル化技術の例は、例えばＷＯ２００４／０００９５３Ａ１及びＤＥ−Ａ１０３５９７０３中に見出され、該文献は本発明により開示されたものとする。カプセル化材料としては、環式化合物、例えば、修飾されていてよいポリエチレングリコール（クラウンエーテル）又はポリプロピレングリコールからの大環状化合物、又はシクロデキストリン、例えば商標ＣＡＶＡＭＡＸ(R)又はＣＡＶＡＳＯＬ(R)（Ｗａｃｋｅｒ  Ｃｈｅｍｉｅ  ＡＧ）のもと市販されているシクロデキストリンを使用することができる。この例は、ＥＰ−Ａ１２７３６３８中に見出され、該文献は本発明により開示されたものとする。カプセル化材料は、十分に剪断安定性及びＵＶ安定性を有していなければならない。
【００３５】
成分（Ｂ）は、好ましくは水を含有しない。カプセル化される作用物質（Ｂ）がその製造後に水を含有する場合には、これを本発明による使用の前に好ましくは十分に乾燥させる。このことは、公知の方法により、例えば流動層乾燥、凍結乾燥又は噴霧乾燥により、場合により噴霧助剤としての保護コロイドの添加により実施することができる。成分（Ｂ）がその製造後に水性分散液である場合には、これは好ましくは噴霧乾燥させる。この場合、噴霧乾燥は慣用の噴霧乾燥装置中で実施し、その際に噴霧は、一流体ノズル、二流体ノズル又は多流体ノズルを用いて又は回転ディスクを用いて実施することができる。出口温度は、一般的に４５〜１２０℃、好ましくは６０〜９０℃の範囲内で、装置、樹脂のＴｇ及び所望の乾燥度に応じて選択する。
【００３６】
担体材料がポリマーである場合には、一般的に、噴霧助剤は、分散液のポリマー成分に対して３〜３０質量％の全量で使用する。このことは、乾燥装置の上流での保護コロイドの全量がポリマー分に対して少なくとも３〜３０質量％であることが望ましく；ポリマー分に対して好ましくは５〜２０質量％使用することを意味する。
【００３７】
好適な噴霧助剤は、保護コロイド、例えば部分けん化又は完全けん化されたポリビニルアルコール；ポリビニルピロリドン；ポリビニルアセタール；水溶性の形の多糖類、例えばデンプン（アミロース及びアミロペクチン）、セルロース及びそのカルボキシメチル誘導体、メチル誘導体、ヒドロキシエチル誘導体、ヒドロキシプロピル誘導体；タンパク質、例えばカゼイン又はカゼイネート、大豆タンパク質、ゼラチン；リグニンスルホネート；合成ポリマー、例えばポリ（メタ）アクリル酸、（メタ）アクリレートとカルボキシル官能性コモノマー単位とのコポリマー、ポリ（メタ）アクリルアミド、ポリビニルスルホン酸及びその水溶性コポリマー；メラミンホルムアルデヒドスルホネート、ナフタリンホルムアルデヒドスルホネート、スチレンマレイン酸コポリマー及びビニルエーテルマレイン酸コポリマーである。
【００３８】
噴霧の際に、しばしば、ベースポリマーに対して１．５質量％までの含有率の消泡剤が有利であることが判明している。ブロッキング安定性の改善による貯蔵可能性の向上のために、特に低いガラス転移温度を有する粉末の場合には、得られる粉末にブロッキング防止剤(Antibackmittel)を、ポリマー成分の全質量に対して好ましくは３０質量％まで備えてよい。ブロッキング防止剤の例は、好ましくは１０ｎｍ〜１０μｍの範囲内の粒度を有する炭酸Ｃａもしくは炭酸Ｍｇ、タルク、石膏、ケイ酸、カオリン、ケイ酸塩である。
【００３９】
疎水性に仕上げるために、分散液の乾燥前に、脂肪酸及び脂肪酸誘導体並びに有機ケイ素化合物を含む群からの１種以上の疎水化剤をこれに更に添加することができる。これに好適な化合物は、例えばＤＥ−Ａ１０３２３２０５中に列挙されている。
【００４０】
噴霧されるべき原料の粘度は、その固体含有率を介して、＜５００ｍＰａ・ｓの値（２０回転及び２３℃でのブルックフィールド粘度）、好ましくは＜２５０ｍＰａ・ｓが得られるように調節する。噴霧されるべき分散液の固体含有率は、＞３５質量％、好ましくは＞４０質量％である。
【００４１】
乾燥される成分Ｂの作用物質含有率は、４０〜８０質量％、好ましくは５０〜７５質量％であり、かつ選択されるカプセル化剤及び助剤に依存する。
【００４２】
好ましくは、本発明にかかる成分（Ｂ）は、その形で又は（所望であれば）不活性油、例えばシリコーン油、ポリエーテル又は高沸点の炭化水素で適合させるか、及び／又は増粘剤、例えば強化充填剤又は熱分解法シリカ、及び場合により更なる充填剤、例えば好ましくは１０ｎｍ〜１０μｍの範囲内の粒度を有する炭酸カルシウム又は硫酸バリウムでレオロジー的に適合させた乾燥粉末である。本発明により使用される調製物（Ｂ）は、泥膏状、かつ固体ないし液体で、かつポンプ輸送可能なコンシステンシーを有してよい。
【００４３】
本発明により使用される調製物中の作用物質含有率（純粋な殺生物剤の含有率）は、好ましくは２〜５０質量％、特に好ましくは３〜４０質量％である。
【００４４】
本発明にかかるコンパウンドは、成分（Ｂ）を、有機ケイ素化合物（Ａ）１００質量部に対してそれぞれ、好ましくは０．０１〜３質量部、特に好ましくは０．１〜１質量部、特に０．２〜０．４質量部の量で含有する。
【００４５】
本発明によるコンパウンド中で使用されてよい架橋剤（Ｃ）は、少なくとも３個の縮合可能な残基を有する任意の、これまでに公知の架橋剤であってよく、例えば少なくとも３個のオルガニルオキシ基を有するシラン又はシロキサンである。
【００４６】
本発明にかかるコンパウンド中に使用されてよい架橋剤（Ｃ）は、好ましくは、式
（Ｒ5Ｏ）dＺgＳｉＲ4(4-d-g)  （ＩＩＩ）
［式中、Ｒ4は、同じか又は異なっていてよく、かつ酸素原子で中断されていてよい１価の置換又は非置換の炭化水素であり、
Ｒ5は、同じか又は異なっていてよく、かつＲ1について上述した意味を有し、
ｚは、同じか又は異なっていてよく、かつＹについて挙げた意味を有し、
ｄは、０、１、２、３又は４であり、好ましくは２又は３であり、特に好ましくは３であり、かつ
ｇは、０、１、２、３又は４であり、好ましくは０又は３であり、特に好ましくは０であり、
但し、ｄ＋ｇの合計は３又は４である］の有機ケイ素化合物並びにその部分加水分解物である。
【００４７】
この場合、部分加水分解物は、部分同加水分解物（Teilhomohydrolysate）、すなわち、式（ＩＩＩ）の有機ケイ素化合物の１種類の部分加水分解物であってよく、並びに部分共加水分解物（Teilcohydrolysate）、すなわち、式（ＩＩＩ）の有機ケイ素化合物の少なくとも２種の異なる種類の部分加水分解物であってよい。
【００４８】
本発明によるコンパウンド中で使用されてよい架橋剤（Ｃ）が、式（ＩＩＩ）の有機ケイ素化合物の部分加水分解物である場合には、６個までのケイ素原子を有するものが有利である。
【００４９】
基Ｒ5の例は、基Ｒ1について上述した例である。好ましくは、基Ｒ6は、水素原子及びアルキル基であり、特に好ましくは水素原子及び１〜４個の炭素原子を有するアルキル基であり、特に水素原子、メチル基及びエチル基である。
【００５０】
基Ｒ4の例は、基Ｒについて上述した１価の例であり、その際、１〜１２個の炭素原子を有する炭化水素基が好ましく、メチル基及びビニル基が特に好ましい。
【００５１】
Ｚの例は、Ｙについて挙げた例であり、その際、メチルエチルケトキシモ基が好ましい。
【００５２】
特に好ましくは、本発明にかかるコンパウンド中に使用されてよい架橋剤（Ｃ）は、テトラメトキシシラン、テトラエトキシシラン、テトラプロポキシシラン、テトラブトキシシラン、メチルトリメトキシシラン、メチルトリエトキシシラン、ビニルトリメトキシシラン、ビニルトリエトキシシラン、フェニルトリメトキシシラン、フェニルトリエトキシシラン、３−シアノプロピルトリメトキシシラン、３−シアノプロピルトリエトキシシラン、３−（グリシドキシ）プロピルトリエトキシシラン、１，２−ビス−（トリメトキシシリル）エタン、１，２−ビス（トリエトキシシリル）エタン、メチルトリス（メチルエチルケトキシモ）シラン、ビニルトリス（メチルエチルケトキシモ）シラン、テトラキス−（メチルエチルケトキシモ）シラン並びに挙げられた有機ケイ素化合物の部分加水分解物、例えばヘキサエトキシジシロキサンである。
【００５３】
本発明によるコンパウンド中で使用されてよい架橋剤（Ｃ）は、市販の製品であるか、又は、ケイ素化学において公知の方法により製造することができる。
【００５４】
本発明にかかるコンパウンドが架橋剤（Ｃ）を含有する場合には、有機ケイ素化合物（Ａ）１００質量部に対してそれぞれ、好ましくは０．０１〜２０質量部、特に好ましくは０．５〜１０質量部、特に１．０〜５．０質量部の量である。
【００５５】
本発明にかかるコンパウンド中に使用されてよい塩基性窒素を有する化合物（Ｄ）は、好ましくは、式
ＮＲ63  （ＩＶ）
［式中、Ｒ6は、同じか又は異なっていてよく、かつ水素原子又は炭化水素基であり、該基はヒドロキシ基、ハロゲン原子、アミノ基、エーテル基、エステル基、エポキシ基、メルカプト基、シアノ基又は（ポリ）グリコール基で置換されていてよく、その際、最後の基はオキシエチレン単位及び／又はオキシプロピレン単位から構成されており、
但し、式（ＩＶ）中においては多くとも２個のＲ6が水素原子の意味を有する］の化合物、
脂肪族環式アミン、例えばピペリジン及びモルホリン、
並びに式
Ｒ7kＡlＳｉ（ＯＲ8）mＯ(4-k-l-m)/2  （Ｖ）
［式中、Ｒ7は、同じか又は異なっていてよく、かつ１価のＳｉＣ結合した、塩基性窒素を有さない有機基であり、
Ｒ8は、同じか又は異なっていてよく、かつ基Ｒ1について挙げた意味を有し、
Ａは、同じか又は異なっていてよく、かつ１価のＳｉＣ結合した、塩基性窒素を有する基であり、
ｋは、０、１、２又は３であり、
ｌは、０、１、２、３又は４であり、かつ
ｍは、０、１、２又は３であり、
但し、ｋ＋ｌ＋ｍの合計は４未満であり、かつ１分子当たり少なくとも１個の基Ａが存在する］の単位からの少なくとも１個の塩基性窒素を有する有機基を有する有機ケイ素化合物からなる群から選択された化合物である。
【００５６】
基Ｒ6及びＲ7の例は、それぞれ互いに無関係に、Ｒについて挙げた、置換又は非置換の炭化水素基の例である。
【００５７】
置換又は非置換の炭化水素基Ｒ6は、好ましくは、１〜１８個の炭素原子を有する炭化水素基である。
【００５８】
基Ｒ7は、好ましくは、１〜１８個の炭素原子を有する炭化水素基であり、その際、メチル基、エチル基及びｎ−プロピル基が特に好ましく、特にメチル基である。
【００５９】
基Ｒ8の例は、基Ｒ1について挙げた例である。
【００６０】
好ましくは基Ｒ8は、水素原子、メチル基及びエチル基である。
【００６１】
基Ａの例は、式Ｈ2ＮＣＨ2−、Ｈ2Ｎ（ＣＨ2）2−、Ｈ2Ｎ（ＣＨ2）3−、Ｈ2Ｎ（ＣＨ2）2ＮＨ（ＣＨ2）2−、Ｈ2Ｎ（ＣＨ2）2ＮＨ（ＣＨ2）3−、Ｈ2Ｎ（ＣＨ2）2ＮＨ（ＣＨ2）2ＮＨ（ＣＨ2）3−、Ｈ3ＣＮＨ（ＣＨ2）3−、Ｃ2Ｈ5ＮＨ（ＣＨ2）3−、Ｈ3ＣＮＨ（ＣＨ2）2−、Ｃ2Ｈ5ＮＨ（ＣＨ2）2−、Ｈ2Ｎ（ＣＨ2）4−、Ｈ2Ｎ（ＣＨ2）5−、Ｈ（ＮＨＣＨ2ＣＨ2）3−、Ｃ4Ｈ9ＮＨ（ＣＨ2）2ＮＨ（ＣＨ2）2−、シクロ−Ｃ6Ｈ11ＮＨ（ＣＨ2）3−、シクロ−Ｃ6Ｈ11ＮＨ（ＣＨ2）2−、（ＣＨ3）2Ｎ（ＣＨ2）3−、（ＣＨ3）2Ｎ（ＣＨ2）2−、（Ｃ2Ｈ5）2Ｎ（ＣＨ2）3−及び（Ｃ2Ｈ5）2Ｎ（ＣＨ2）2−の基である。
【００６２】
好ましくは、Ａは、Ｈ2Ｎ（ＣＨ2）3−、Ｈ2Ｎ（ＣＨ2）2ＮＨ（ＣＨ2）3−、Ｈ3ＣＮＨ（ＣＨ2）3−、Ｃ2Ｈ5ＮＨ（ＣＨ2）3−及びシクロ−Ｃ6Ｈ11ＮＨ（ＣＨ2）3−基であり、その際、Ｈ2Ｎ（ＣＨ2）2ＮＨ（ＣＨ2）3−及びシクロ−Ｃ6Ｈ11ＮＨ（ＣＨ2）3−基が特に好ましい。
【００６３】
式（Ｖ）の単位からの有機ケイ素化合物がシランである場合には、ｋは好ましくは０、１又は２であり、特に好ましくは０又は１であり、ｌは好ましくは１又は２であり、特に好ましくは１であり、かつｍは好ましくは１、２又は３であり、特に好ましくは２又は３であり、但し、ｋ＋ｌ＋ｍの合計は４である。
【００６４】
本発明により使用されてよい式（Ｖ）のシランの例は、Ｈ2Ｎ（ＣＨ2）3−Ｓｉ（ＯＣＨ3）3、Ｈ2Ｎ（ＣＨ2）3−Ｓｉ（ＯＣ2Ｈ5）3、Ｈ2Ｎ（ＣＨ2）3−Ｓｉ（ＯＣＨ3）2ＣＨ3、Ｈ2Ｎ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣ2Ｈ5）3、Ｈ2Ｎ（ＣＨ2）2ＮＨ（ＣＨ2）3−Ｓｉ（ＯＣＨ3）2ＣＨ3、Ｈ2Ｎ（ＣＨ2）2ＮＨ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＨ）3、Ｈ2Ｎ（ＣＨ2）2ＮＨ（ＣＨ2）3−Ｓｉ（ＯＨ）2ＣＨ3、Ｈ2Ｎ（ＣＨ2）2ＮＨ（ＣＨ2）2ＮＨ（ＣＨ2）3−Ｓｉ（ＯＣＨ3）3、Ｈ2Ｎ（ＣＨ2）2ＮＨ（ＣＨ2）2ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣ2Ｈ5）2ＣＨ3、シクロ−Ｃ6Ｈ11ＮＨ（ＣＨ2）3−Ｓｉ（ＯＨ）3、シクロ−Ｃ6Ｈ11ＮＨ（ＣＨ2）3−Ｓｉ（ＯＨ）2ＣＨ3、ＨＮ（（ＣＨ2）3−Ｓｉ（ＯＣＨ3）3）2及びＨＮ（（ＣＨ2）3−Ｓｉ（ＯＣ2Ｈ5）3）2並びにこれらの部分加水分解物であり、その際、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣ2Ｈ5）3、Ｈ2Ｎ（ＣＨ2）2ＮＨ（ＣＨ2）3−Ｓｉ（ＯＣＨ3）2ＣＨ3、Ｈ2Ｎ（ＣＨ2）2ＮＨ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＨ）3、Ｈ2Ｎ（ＣＨ2）2ＮＨ（ＣＨ2）3−Ｓｉ（ＯＨ）2ＣＨ3、シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣ2Ｈ5）2ＣＨ3、シクロ−Ｃ6Ｈ11ＮＨ（ＣＨ2）3−Ｓｉ（ＯＨ）3並びにシクロ−Ｃ6Ｈ11ＮＨ（ＣＨ2）3−Ｓｉ（ＯＨ）2ＣＨ3が好ましく、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣＨ3）2ＣＨ3、Ｈ2Ｎ（ＣＨ2）2ＮＨ（ＣＨ2）3−Ｓｉ（ＯＨ）3及びＨ2Ｎ（ＣＨ2）2ＮＨ（ＣＨ2）3−Ｓｉ（ＯＨ）2ＣＨ3並びにそれぞれその部分加水分解物が特に好ましい。
【００６５】
式（Ｖ）の単位からの有機ケイ素化合物がオルガノポリシロキサンである場合には、ｋの平均値は好ましくは０．５〜２．５であり、特に好ましくは１．４〜２．０であり、ｌの平均値は好ましくは０．０１〜１．０であり、特に好ましくは０．０１〜０．６であり、かつｍの平均値は０〜２．０であり、特に好ましくは０〜０．２であり、但し、ｋ、ｌ及びｍの合計は３未満である。
【００６６】
本発明により使用可能な式（Ｖ）の単位からのオルガノポリシロキサンは、２５℃で、５〜１０5ｍＰａｓ、特に好ましくは１０〜１０4ｍＰａｓの粘度を有する。
【００６７】
本発明により使用可能な式（Ｖ）の単位からのオルガノポリシロキサンの例は、
Ｈ2Ｎ（ＣＨ2）3−Ｓｉ（ＯＣＨ3）2−Ｏ−Ｓｉ（ＣＨ3）（ＯＣＨ3）2、
Ｈ2Ｎ（ＣＨ2）3−Ｓｉ（ＯＣ2Ｈ5）2−Ｏ−Ｓｉ（ＣＨ3）（ＯＣＨ3）2、
Ｈ2Ｎ（ＣＨ2）3−Ｓｉ（ＯＣ2Ｈ5）2−Ｏ−Ｓｉ（ＣＨ3）（ＯＣ2Ｈ5）2、
Ｈ2Ｎ（ＣＨ2）3−Ｓｉ（ＯＣＨ3）（ＣＨ3）−Ｏ−Ｓｉ（ＣＨ3）（ＯＣＨ3）2、
Ｈ2Ｎ（ＣＨ2）3−Ｓｉ（ＯＣＨ3）（ＣＨ3）−Ｏ−Ｓｉ（ＯＣＨ3）3、
Ｈ2Ｎ（ＣＨ2）3−Ｓｉ（ＯＣ2Ｈ5）（ＣＨ3）−Ｏ−Ｓｉ（ＯＣＨ3）3、
Ｈ2Ｎ（ＣＨ2）2ＮＨ（ＣＨ2）3−Ｓｉ（ＯＣＨ3）2−Ｏ−Ｓｉ（ＣＨ3）（ＯＣＨ3）2、
Ｈ2Ｎ（ＣＨ2）2ＮＨ（ＣＨ2）3−Ｓｉ（ＯＣ2Ｈ5）2−Ｏ−Ｓｉ（ＣＨ3）（ＯＣＨ3）2、
Ｈ2Ｎ（ＣＨ2）2ＮＨ（ＣＨ2）3−Ｓｉ（ＯＣ2Ｈ5）2−Ｏ−Ｓｉ（ＣＨ3）（ＯＣ2Ｈ5）2、
Ｈ2Ｎ（ＣＨ2）2ＮＨ（ＣＨ2）3−Ｓｉ（ＯＣＨ3）（ＣＨ3）−Ｏ−Ｓｉ（ＣＨ3）（ＯＣＨ3）2、
Ｈ2Ｎ（ＣＨ2）2ＮＨ（ＣＨ2）3−Ｓｉ（ＯＣＨ3）（ＣＨ3）−Ｏ−Ｓｉ（ＯＣＨ3）3、
Ｈ2Ｎ（ＣＨ2）2ＮＨ（ＣＨ2）3−Ｓｉ（ＯＣ2Ｈ5）（ＣＨ3）−Ｏ−Ｓｉ（ＯＣＨ3）3、
シクロ−Ｃ6Ｈ11ＮＨ（ＣＨ2）3−Ｓｉ（ＯＣＨ3）2−Ｏ−Ｓｉ（ＣＨ3）（ＯＣＨ3）2、
シクロ−Ｃ6Ｈ11ＮＨ（ＣＨ2）3−Ｓｉ（ＯＣ2Ｈ5）2−Ｏ−Ｓｉ（ＣＨ3）（ＯＣＨ3）2、
シクロ−Ｃ6Ｈ11ＮＨ（ＣＨ2）3−Ｓｉ（ＯＣ2Ｈ5）2−Ｏ−Ｓｉ（ＣＨ3）（ＯＣ2Ｈ5）2、
シクロ−Ｃ6Ｈ11ＮＨ（ＣＨ2）3−Ｓｉ（ＯＣＨ3）（ＣＨ3）−Ｏ−Ｓｉ（ＣＨ3）（ＯＣＨ3）2、
シクロ−Ｃ6Ｈ11ＮＨ（ＣＨ2）3−Ｓｉ（ＯＣＨ3）（ＣＨ3）−Ｏ−Ｓｉ（ＯＣＨ3）3、及び
シクロ−Ｃ6Ｈ11ＮＨ（ＣＨ2）3−Ｓｉ（ＯＣ2Ｈ5）（ＣＨ3）−Ｏ−Ｓｉ（ＯＣＨ3）3、
Ｈ2Ｎ（ＣＨ2）3−Ｓｉ（ＯＣＨ3）2−（Ｏ−Ｓｉ（ＣＨ3）2）1-100−Ｏ−Ｓｉ（ＯＣＨ3）2−（ＣＨ2）3ＮＨ2、
Ｈ2Ｎ（ＣＨ2）3−Ｓｉ（ＯＣＨ2ＣＨ3）2−（Ｏ−Ｓｉ（ＯＣＨ2ＣＨ3）2）1-100−（Ｏ−Ｓｉ（ＯＣＨ2ＣＨ3）（ＣＨ2）3ＮＨ2）1-100−Ｏ−Ｓｉ（ＯＣＨ2ＣＨ3）2−（ＣＨ2）3ＮＨ2、
Ｓｉ（ＯＣＨ2ＣＨ3）3−（Ｏ−Ｓｉ（ＯＣＨ2ＣＨ3）2）1-100−（Ｏ−Ｓｉ（ＯＣＨ2ＣＨ3）（ＣＨ2）3ＮＨ2）1-100−Ｏ−Ｓｉ（ＯＣＨ2ＣＨ3）3、
Ｈ2Ｎ（ＣＨ2）2ＮＨ（ＣＨ2）3−Ｓｉ（ＯＣＨ3）2−（Ｏ−Ｓｉ（ＣＨ3）2）1-100−Ｏ−Ｓｉ（ＯＣＨ3）2−（ＣＨ2）3ＮＨ（ＣＨ2）2ＮＨ2、
Ｈ2Ｎ（ＣＨ2）2ＮＨ（ＣＨ2）3−Ｓｉ（ＯＣＨ3）2−（Ｏ−Ｓｉ（ＣＨ3）2）1-100−（Ｏ−Ｓｉ（ＯＣＨ3）（ＣＨ2）3ＮＨ（ＣＨ2）2ＮＨ2）1-100−Ｏ−Ｓｉ（ＯＣＨ3）2−（ＣＨ2）3ＮＨ（ＣＨ2）2ＮＨ2、
ＨＯ−Ｓｉ（ＣＨ3）2−（Ｏ−Ｓｉ（ＣＨ3）2）1-100−（Ｏ−Ｓｉ（ＯＣＨ3）（ＣＨ2）3ＮＨ（ＣＨ2）2ＮＨ2）1-100−Ｏ−Ｓｉ（ＣＨ3）2−ＯＨ
及び
シクロ−Ｃ6Ｈ11ＮＨ（ＣＨ2）3−Ｓｉ（ＯＣＨ3）2−（Ｏ−Ｓｉ（ＣＨ3）2）1-100−Ｏ−Ｓｉ（ＯＣＨ3）2−（ＣＨ2）3ＮＨシクロ−Ｃ6Ｈ11並びにその部分加水分解物、及びＳｉ−Ｏ−Ｓｉ含有化合物との平衡反応により製造可能な化合物であり、その際、Ｈ2Ｎ（ＣＨ2）3−Ｓｉ（ＯＣ2Ｈ5）2−Ｏ−Ｓｉ（ＣＨ3）（ＯＣ2Ｈ5）2、Ｈ2Ｎ（ＣＨ2）3−Ｓｉ（ＯＣＨ2ＣＨ3）2−（Ｏ−Ｓｉ（ＯＣＨ2ＣＨ3）2）1-100−（Ｏ−Ｓｉ（ＯＣＨ2ＣＨ3）（ＣＨ2）3ＮＨ2）1-100−Ｏ−Ｓｉ（ＯＣＨ2ＣＨ3）2−（ＣＨ2）3ＮＨ2、及びＨ2Ｎ（ＣＨ2）2ＮＨ（ＣＨ2）3−Ｓｉ（ＯＣＨ3）2−（Ｏ−Ｓｉ（ＣＨ3）2）1-100−（Ｏ−Ｓｉ（ＯＣＨ3）（ＣＨ2）3ＮＨ（ＣＨ2）2ＮＨ2）1-100−Ｏ−Ｓｉ（ＯＣＨ3）2−（ＣＨ2）3ＮＨ（ＣＨ2）2ＮＨ2が特に好ましい。
【００６８】
式（Ｖ）の単位からの有機ケイ素化合物は、市販製品であるかもしくはケイ素化学において通常の方法により製造することができる。
【００６９】
式（ＩＶ）のアミンの例は、シクロヘキシルアミン、トリエチルアミン、トリオクチルアミン、ブチルアミン、ドデシルアミン、ジエチル−ｎ−プロピルアミン、シクロヘキシルメチルアミン、２−アミノエタノール、２−アミノ−ｎ−プロパノール、２−アミノ−２−メチル−１−プロパノール、２−ジメチルアミノ−２−メチル−１−プロパノール、Ｎ，Ｎ−ジエチルエタノールアミン、エチレンジアミン、ヤシ油アミン、ヤシ油メチルアミン、Ｎ，Ｎ−ジメチルエタノールアミン及びアニリンである。
【００７０】
使用されてよい成分（Ｄ）は、好ましくは、式（Ｖ）の単位からの有機ケイ素化合物である。
【００７１】
本発明にかかる組成物を製造するために、成分（Ｄ）を、好ましくは、塩基性窒素の含有量が、有機ケイ素化合物（Ａ）１００質量部に対してそれぞれ好ましくは０．０１〜５質量部、特に好ましくは０．０１〜１質量部、特に０．０４〜０．５質量部になるような量で使用する。
【００７２】
上述の成分（Ａ）、（Ｂ）、（Ｃ）及び（Ｄ）の他に、本発明にかかるコンパウンドは、これまでにも縮合反応により架橋可能なコンパウンド中に使用されてきた目下全ての更なる物質、例えば触媒（Ｅ）、可塑剤（Ｆ）、充填剤（Ｇ）、定着剤（Ｈ）及び添加剤（Ｉ）を含有してよい。
【００７３】
触媒（Ｅ）の例は、これまでにも縮合反応により架橋可能なコンパウンド中に使用されてきた全ての触媒である。触媒（Ｅ）の例は、チタン化合物及び有機スズ化合物、例えばジ−ｎ−ブチルスジラウレート及びジオクチルスズジアセテート、ジ−ｎ−ブチルスズオキシド、ジオクチルスズジラウレート、ジオクチルスズオキシド並びに、これらの化合物とアルコキシシラン、例えばテトラエトキシシランとの反応生成物であり、その際、テトラエチルシリケート加水分解物中のジ−ｎ−ブチルスズジアセテート及びジブチルスズオキシドが好ましく、テトラエチルシリケート加水分解物中のジ−ｎ−ブチルスズオキシドが特に好ましい。
【００７４】
本発明にかかるコンパウンドが触媒（Ｅ）を含有する場合には、その量は、成分（Ａ）１００質量部に対してそれぞれ好ましくは０．０１〜３質量部、特に好ましくは０．０５〜２質量部の量である。
【００７５】
可塑剤（Ｆ）の例は、特に２５℃で５０〜１０００ｍＰａｓの範囲内の粘度を有する室温で液体の、トリメチルシロキシ基で末端ブロックされたジメチルポリシロキサン、並びに高沸点炭化水素、例えばナフテン単位及びパラフィン単位からなるパラフィン油又は鉱油である。
【００７６】
本発明にかかるコンパウンドは、可塑剤（Ｆ）を、オルガノポリシロキサン（Ａ）１００質量部に対してそれぞれ好ましくは０〜３００質量部、特に好ましくは１０〜２００質量部、特に２０〜１００質量部の量で含有する。
【００７７】
充填剤（Ｇ）の例は、非強化充填剤、すなわち、５０ｍ2／ｇまでのＢＥＴ表面積を有する充填剤、例えば石英、珪藻土、ケイ酸カルシウム、ケイ酸ジルコニウム、ゼオライト、金属酸化物粉末、例えば酸化アルミニウム、酸化チタン、酸化鉄又は酸化亜鉛もしくはこれらの混合酸化物、硫酸バリウム、炭酸カルシウム、石膏、窒化ケイ素、炭化ケイ素、窒化ホウ素、ガラス粉末及びプラスチック粉末、例えばポリアクリロニトリル粉末；強化充填剤、すなわち５０ｍ2／ｇを上回るＢＥＴ表面積を有する充填剤、例えば熱分解により製造されたシリカ、沈降シリカ、沈降白亜、カーボンブラック、例えばファーネスカーボンブラック及びアセチレンカーボンブラック、及びより大きいＢＥＴ表面積のケイ素−アルミニウム混合酸化物；繊維状充填剤、例えばアスベスト並びにプラスチック繊維である。挙げられた充填剤は疎水化されていてよく、例えばオルガノシランもしくはオルガノシロキサンを用いた処理により、又はステアリン酸を用いた処理により、又はヒドロキシル基のアルコキシ基へのエーテル化により、疎水化されていてよい。充填剤（Ｇ）を使用する場合には、これは好ましくは親水性の熱分解法シリカ及び沈降炭酸カルシウム又は粉砕炭酸カルシウムである。
【００７８】
本発明にかかるコンパウンドは、充填剤（Ｇ）を、オルガノポリシロキサン（Ａ）１００質量部に対してそれぞれ好ましくは０〜３００質量部、特に好ましくは１〜２００質量部、特に５〜２００質量部の量で含有する。
【００７９】
本発明にかかるコンパウンド中に使用される定着剤（Ｈ）の例は、官能基、例えばグリシドキシプロピル基又はメタクリルオキシプロピル基を有するシラン及びオルガノポリシロキサン、並びにテトラアルコキシシラン及びアルコキシ基を有してよいＴ単位又はＱ単位を含有するシロキサンである。しかしながら、他の成分、例えばシロキサン（Ａ）又は架橋剤（Ｃ）又はアミン（Ｄ）が、挙げられた官能基を既に有する場合には、定着剤の添加を省略してよい。
【００８０】
本発明にかかるコンパウンドは、定着剤（Ｈ）を、有機ケイ素化合物（Ａ）１００質量部に対してそれぞれ好ましくは０〜５０質量部、特に好ましくは１〜２０質量部、特に１〜１０質量部の量で含有する。
【００８１】
添加剤（Ｉ）の例は、顔料、着色剤、香料、酸化阻害剤、電気特性に作用する物質、例えば導電性カーボンブラック、難燃剤、光保護剤、スキンニング時間の延長剤、例えばＳｉＣ結合メルカプトアルキル基を有するシラン、気泡生成剤、例えばジアゾカルボンアミド、熱安定剤、脱除剤、例えばＳｉＮ含有シラザン又はシリルアミド、共触媒、例えばルイス酸及びブレンステッド酸、例えばスルホン酸、リン酸、リン酸エステル、リン酸及びリン酸エステル、及びチキソトロープ剤、例えばリン酸エステル又はポリグリコール、及び有機溶剤、例えばアルキル芳香族化合物である。
【００８２】
本発明にかかるコンパウンドは、添加剤（Ｉ）を、有機ケイ素化合物（Ａ）１００質量部に対してそれぞれ好ましくは０〜１００質量部、特に好ましくは０〜３０質量部、特に０〜１０質量部の量で含有する。
【００８３】
特に好ましくは、本発明にかかるコンパウンドは、
（Ａ）式（Ｉ）の単位を含有する有機ケイ素化合物、
（Ｂ）カプセル化された殺生物剤、
場合により
（Ｃ）式（ＩＩＩ）の架橋剤、
場合により
（Ｄ）塩基性窒素を有する化合物、
場合により
（Ｅ）触媒、
場合により
（Ｆ）可塑剤、
場合により
（Ｇ）充填剤、
場合により
（Ｈ）定着剤、及び
場合により
（Ｉ）添加剤
の使用下で製造可能であり、その際、更なる成分を使用せずに製造可能なコンパウンドである。
【００８４】
本発明によるコンパウンドは、好ましくは、粘性ないし泥膏状のコンパウンドである。
【００８５】
本発明によるコンパウンドの調製のために、全ての成分は相互に任意の順番で混合してよい。この混合は、室温及び周囲大気の圧力、すなわち約９００〜１１００ｈＰａで実施してよい。所望により、この混合を、より高めた温度で行ってもよく、例えば３５〜１３５℃の範囲内の温度で行ってもよい。更に、暫時又は常時、減圧下で、例えば３０〜５００ｈＰａの絶対圧で混合して揮発性化合物又は空気を除去することも可能である。
【００８６】
本発明にかかるコンパウンドの個々の成分は、それぞれ、この成分の１種類でもよく、この成分の少なくとも２種の異なる種類からの混合物であってもよい。
【００８７】
本発明にかかるコンパウンドの架橋のためには、空気の通常の含水量で十分である。この本発明にかかるコンパウンドの架橋は、好ましくは室温で実施する。この架橋は、所望により、室温より高い温度又は低い温度、例えば−５〜１５℃で又は３０〜５０℃で、かつ／又は例えば空気の通常の含水量を上回る水濃度を用いて実施することもできる。
【００８８】
好ましくは、この架橋は１００〜１１００ｈＰａの圧力、殊に周囲大気の圧力、すなわち約９００〜１１００ｈＰａで実施する。
【００８９】
本発明の更なる対象は、本発明にかかるコンパウンドの架橋により製造された成形体である。
【００９０】
本発明にかかるコンパウンドは、水の排除下で貯蔵可能な、水の進入の際に室温でエラストマーへと架橋するコンパウンドを使用することができる全ての適用目的のために使用することができる。
【００９１】
従って本発明にかかるコンパウンドは、例えば、溝（垂直方向に延びる溝を含む）及び類似の空隙、例えば１０〜４０ｍｍの内径の空隙、例えば、建築物、陸上用車両、船舶及び航空機の目地及び類似の空隙のためのシーラントとして、又は接着剤又はパテ材料として、例えば窓構造物において又は棚の製造の際の接着剤又はパテ材として、並びに、例えば、保護被覆物（淡水又は海水の恒常的な作用に曝された表面のための保護被覆物を含む）又は滑りを防止するコーティング又はゴム弾性成形体の製造に、並びに、電気又は電子機器の絶縁化のために極めて好適である。
【００９２】
本発明にかかるコンパウンドは、容易に製造することができ、マーキングを示さず、かつ同時に極めて長い時間にわたって殺生物作用を示すという利点を有する。
【００９３】
更に、本発明にかかるコンパウンドは、殺生物剤を備えることにより、未だ硬化されていないコンパウンドの変色傾向も硬化されたコンパウンドの変色傾向も極めて減少するという利点を有する。
【００９４】
本発明にかかる架橋可能なコンパウンドは、極めて高度な貯蔵安定性及び大きい架橋速度が傑出するという利点を有する。
【００９５】
以下の実施例においては、特に記載がない限り、全ての粘度の表示は、２５℃の温度に対するものである。特に記載がない限り、以下の実施例は、周囲大気での圧力で、すなわち約１０００ｈＰａで、かつ室温で、即ち約２３℃で、若しくはこの反応物を室温で付加的な加熱又は冷却を行わずに合する場合に生ずる温度で、並びに約５０％の相対空気湿分で実施する。更に、部及び％の全ての記載は、別記しない限り、質量に関連するものである。
【実施例】
【００９６】
殺カビ剤調製物１の製造
マイクロカプセル化された２−ｎ−オクチル−４−イソチアゾリン−３−オン（ＯＩＴ）（名称「Ａｃｔｉｃｉｄｅ(R)ＯＴＷ」（Ｔｈｏｒ  ＧｍｂＨ製）のもとで市販されている）の水性分散液を噴霧乾燥させた。このように得られたカプセル化され、かつ乾燥した６５％の作用物質含有率を有するＯＩＴ６ｇを、１０００ｍＰａ・ｓの粘度を有するトリメチルシリル末端ブロックポリジメチルシロキサン１４ｇ中に分散させた。このために、これらの成分をスパチュラで混合し、次いでハウスチャイルド（Hauschild）ミキサ中で３０秒にわたって３０００回転／分で均質化した。
【００９７】
実施例１
８００００ｍＰａ・ｓの粘度を有するポリジメチルシロキサン混合物（このシロキサンは、ジメトキシメチルシリル基及び／又はジメトキシビニルシリル基で末端化されており、かつこのジメトキシメチルシリル末端基とジメトキシビニルシリル末端基との比は、約１：１である）３３０ｇ、１０００ｍＰａ・ｓの粘度を有するトリメチルシリル末端ブロックされたポリジメチルシロキサン２６５ｇ、メチルトリメトキシシラン１４ｇ、定着剤（アミノプロピルトリエトキシシラン１部と、エトキシ含有率３７％を有するメチルトリエトキシシラン−加水分解物１部との反応により製造された）１２．５ｇ、及びアミノプロピルトリメトキシシラン４．５ｇを遊星ミキサ中で互いに混合し、そして１５分間にわたって撹拌した。次いで、このバッチを、１５０ｍ2／ｇの比表面積を有する熱分解法シリカ（商標ＨＤＫ(R)Ｖ１５（Ｗａｃｋｅｒ  Ｃｈｅｍｉｅ  ＡＧ製）のもとで市販されている）６３ｇ、オクチルリン酸１．１ｇ、７００ｍＰａ・ｓの粘度を有するポリエチレングリコールポリプロピレングリコール−コポリマー１．４ｇ、スズ触媒（ジ−ｎ−ブチルスズジアセテートとテトラエトキシシランとの反応により製造された）２．５ｇ、及び上述の殺カビ剤調製物１（コンパウンドの全質量に対して１０００ｐｐｍの作用物質に相当）３．６ｇを均質に混合することにより完結させた。最後に、約１００ｈＰａで５分間にわたって撹拌することにより、撹拌導入された空気を除去した。
【００９８】
このように得られたコンパウンドをアルミニウム管中に充填し、気密密封し、かつ４ヶ月にわたって室温で貯蔵した。次いで、この試料を２ｍｍの厚さでＰＥシート上に塗布し、そして２３℃／５０％（相対空気湿度）で貯蔵した。この試料は、通常の硬化挙動を示し、かついかなる変色をも示さなかった。
【００９９】
この硬化したゴムは、ＩＳＯ８４６において定められた全ての菌種に対して、１４日間にわたって硬化させた後にも、１４日間にわたって硬化させた後に次いで４週間にわたって水浴中で毎日水交換して貯蔵し、最後に２８日間にわたって室温で貯蔵した後にも、良好な殺カビ作用を示した。
【０１００】
比較例１
実施例１中に記載されたコンパウンドを製造したが、但し、カプセル化されたＯＩＴ調製物１０００ｐｐｍの代わりに、ＯＩＴ１０００ｐｐｍをドデシルベンゼン中の１０％溶液として添加する変更をした。
【０１０１】
室温で４ヶ月にわたって貯蔵した後に、このコンパウンドは顕著に黄変した。この硬化したゴムは、ＩＳＯ８４６において定められた全ての菌種に対して殺カビ作用を示さなかった。
【０１０２】
実施例２
ヒドロキシジメチルシリル末端基を有し、かつ８００００ｍＰａ・ｓの粘度を有するポリジメチルシロキサン３００ｇ、１０００ｍＰａ・ｓの粘度を有するトリメチルシリル末端ブロックポリジメチルシロキサン２００ｇ、メチルトリス（メチルエチルケトキシモ）シラン３８．５ｇ及びビニルトリス（メチルエチルケトキシモ）シラン７．０ｇを遊星ミキサ中で互いに混合し、そして１０分にわたって撹拌し、次いで定着剤（アミノエチルアミノプロピルトリメトキシシラン２部と、約７５ｍＰａ・ｓの粘度を有するポリジメチルシロキサン３部との反応により製造された）８．３ｇを添加し、そして３分にわたって更に撹拌した。次いで、このバッチを、１５０ｍ2／ｇの比表面積を有する熱分解法シリカ（商標ＨＤＫ(R)Ｖ１５（Ｗａｃｋｅｒ  Ｃｈｅｍｉｅ  ＡＧ）のもとで市販されている）４８ｇ、かつ表面被覆された、５．７μｍの平均粒径を有する粉砕炭酸カルシウム（Ｆａ．Ｏｍｙａ  ＧｍｂＨ、Ｄ−Ｋｏｅｌｎにより名称「ＯＭＹＡ  ＢＬＲ３」のもとで市販されている）４００ｇ、上述の殺カビ調製物１  ５．０ｇ及びジ−ｎ−ブチルスズジアセテート０．９ｇを均質に混合することにより完結させた。最後に、約１００ｈＰａで５分間にわたって撹拌することにより、撹拌導入された空気を除去した。
【０１０３】
このように得られたコンパウンドをアルミニウム管中に充填し、気密密封し、かつ４ヶ月にわたって室温で貯蔵した。次いで、この試料を２ｍｍの厚さでＰＥシート上に塗布し、そして２３℃／５０％（相対空気湿度）で貯蔵した。この試料は、通常の硬化挙動を示し、かついかなる変色をも示さなかった。
【０１０４】
この硬化したゴムは、ＩＳＯ８４６において定められた全ての菌種に対して、１４日間にわたって硬化させた後にも、１４日間にわたって硬化させた後に次いで４週間にわたって水浴中で毎日水交換して貯蔵し、最後に２８日間にわたって室温で貯蔵した後にも、良好な殺カビ作用を示した。
【０１０５】
比較例２
実施例２中に記載されたコンパウンドを製造したが、但し、カプセル化されたＯＩＴ調製物１０００ｐｐｍの代わりに、ＯＩＴ１０００ｐｐｍをドデシルベンゼン中の１０％溶液として添加する変更をした。
【０１０６】
室温で４ヶ月にわたって貯蔵した後に、このコンパウンドは顕著に黄変した。この硬化したゴムは、ＩＳＯ８４６において定められた全ての菌種に対して殺カビ作用を示さなかった。